(57)【特許請求の範囲】
【請求項１】
少なくともフェース部、ソール部、サイド部及びクラウン部を有する金属製の中空のゴルフクラブヘッドにおいて、
該クラウン部を構成する金属材料が最も縦弾性率が低くなっており、
該ゴルフクラブヘッドを形成する金属がチタン又はチタン合金であり、クラウン部の縦弾性率が１０５００ｋｇｆ／ｍｍ２以下であり、ソール部の縦弾性率が１１０００ｋｇｆ／ｍｍ２以上であり、
該ゴルフクラブヘッドのうち、クラウン部は、あるいはクラウン部とサイド部は、時効硬化処理がされておらず、
該ゴルフクラブヘッドのうち、クラウン部を除く部分は、あるいはクラウン部とサイド部を除く部分は、時効硬化処理されており、
少なくとも前記クラウン部が他の部分と別体でプレス成形され、該他の部分に対し接合されていることを特徴とするゴルフクラブヘッド。
【請求項２】
請求項１において、該クラウン部は圧延材よりなり、その圧延方向がフェース面に対して９０°±１０°の向きとなるようにして、前記他の部分に対し接合されていることを特徴とするゴルフクラブヘッド。
【請求項３】
請求項１又は２において、該ゴルフクラブヘッドを形成する金属がβ型チタン合金であることを特徴とするゴルフクラブヘッド。
【発明の詳細な説明】
【技術分野】
【０００１】
本発明は、金属製中空ゴルフクラブヘッドに係り、特にウッド型又はそれに近似した形状のゴルフクラブヘッドに関するものである。
【背景技術】
【０００２】
ドライバーやフェアウェーウッドなどのウッド型ゴルフクラブヘッドとして、中空の金属製のものが広く用いられている。一般に、図２に示されるように、中空のウッド型のゴルフクラブヘッド１は、ボールをヒットするためのフェース部２と、ゴルフクラブヘッドの上面部を構成するクラウン部３と、ゴルフクラブヘッドの底面部を構成するソール部４と、ゴルフクラブヘッドのトウ側、バック側及びヒール側の側面部を構成するサイド部５と、ホゼル部６とを有している。このゴルフクラブヘッド１のホゼル部６にシャフト７が挿入され、接着剤等によって固定される。なお、最近では、ユーティリティクラブと称されるゴルフクラブヘッドも多く市販されており、このユーティリティゴルフクラブヘッドの１種として、上記ウッド型ゴルフクラブヘッドに類似した（即ち、フェース部、ソール部、サイド部及びクラウン部を有した）ゴルフクラブヘッドも各種市販されている。
【０００３】
この中空ゴルフクラブヘッドを構成する金属としては、アルミニウム合金、ステンレスやチタン合金が用いられているが、近年は特にチタン合金が広く用いられている。
【発明の開示】
【発明が解決しようとする課題】
【０００４】
中空の金属製ゴルフクラブヘッドの飛距離を大きくするために、フェース面の撓みを利用してボールの反発を上げることによって、ボールを遠くに飛ばす事に着目した開発が行われている。しかしながら、ヘッドスピードの遅いゴルファーにとっては、この種のゴルフクラブヘッドはフェース面の変形が少なく、ボール初速を上げる効果が少なく、また、ボールが上がらない為、飛距離が延びないことがある。
【０００５】
本発明は、ヘッドスピードが遅いゴルファーが使用しても、打ち出し角度が高くなり、その結果として飛距離を増大させることができるゴルフクラブヘッドを提供することを目的とする。
【課題を解決するための手段】
【０００６】
本発明のゴルフクラブヘッドは、少なくともフェース部、ソール部、サイド部及びクラウン部を有する金属製の中空のゴルフクラブヘッドにおいて、該クラウン部を構成する金属材料が最も縦弾性率が低くなっており、該ゴルフクラブヘッドを形成する金属がチタン又はチタン合金であり、クラウン部の縦弾性率が１０５００ｋｇｆ／ｍｍ２以下であり、ソール部の縦弾性率が１１０００ｋｇｆ／ｍｍ２以上であり、該ゴルフクラブヘッドのうち、クラウン部は、あるいはクラウン部とサイド部は、時効硬化処理がされておらず、該ゴルフクラブヘッドのうち、クラウン部を除く部分は、あるいはクラウン部とサイド部を除く部分は、時効硬化処理されており、少なくとも前記クラウン部が他の部分と別体でプレス成形され、該他の部分に対し接合されていることを特徴とするものである。
【０００７】
本発明のゴルフクラブヘッドにおいては、クラウン部の縦弾性率をソール部などの他の部材よりも小さくしており、これにより、インパクト時のボールの打ち出し角度を高くすることができる。この結果、ヘッドスピードの遅いゴルファーが使用しても打ち出し角が高くなり、飛距離を伸ばすことができる。
【０００８】
本発明のゴルフクラブヘッドは、フェース部、ソール部、サイド部及びクラウン部がそれぞれ別体に成形され、接合されていることが好ましい。このようにすれば、各部を構成する金属材料としてそれぞれ各部に好適な縦弾性率を有した金属材料を選択することができる。
【０００９】
このサイド部は、トウ側、バック側、ヒール側が一連一体となっていてもよく、さらに２又は３個以上の部分に分けられて別体に成形されてもよい。
【００１０】
本発明のゴルフクラブヘッドでは、通常の場合、さらにホゼル部を有する。このホゼル部は、ソール部、サイド部又はクラウン部のいずれか１又は２以上の部分と一体に成形されてもよく、これらのいずれとも別体に成形されてもよい。
【００１１】
クラウン部を撓み易くするために、クラウン部の厚みを０．５〜１．２ｍｍとすることが好ましい。
【００１２】
本発明では、ゴルフクラブヘッドを形成する金属がチタン又はチタン合金であり、クラウン部の縦弾性率が１０５００ｋｇｆ／ｍｍ２（１０２．９×１０９Ｐａ）以下であり、ソール部の縦弾性率が１１０００ｋｇｆ／ｍｍ２（１０７．８×１０９Ｐａ）以上である。また、クラウン部の縦弾性率とソール部の縦弾性率との差は１０００〜３０００ｋｇｆ／ｍｍ２（９．８×１０９〜２９．４×１０９Ｐａ）であることが好ましい。
【００１３】
本発明は、特に２５０ｃｃ特に３００ｃｃとりわけ３５０ｃｃを超える体積を有した大型のゴルフクラブヘッドに適用するのに好適である。このゴルフクラブヘッドとしてはドライバーが例示される。ただし、本発明は、フェアウェーウッドや、ウッド型に類似したユーティリティゴルフクラブヘッド等にも適用可能である。
【発明の効果】
【００１４】
本発明のゴルフクラブヘッドによると、ヘッドスピードが遅いゴルファーが使用しても、打ち出し角度が高くなり、その結果として飛距離を増大させることができる。
【発明を実施するための最良の形態】
【００１５】
以下、図面を参照して実施の形態について説明する。図１は実施の形態に係るゴルフクラブヘッドの分解斜視図である。
【００１６】
このゴルフクラブヘッドは、フェース部２と、クラウン部３と、ソール部４と、サイド部５と、ホゼル部６とを有する。このサイド部５は、トウ側からバック側及びヒール側ですべて一体となっている。また、この実施の形態では、サイド部５とホゼル部６とが一体に鋳造により成形されている。フェース部２、クラウン部３及びソール部４は、いずれも別々に成形されている。
【００１７】
このフェース部２、クラウン部３、ソール部４及びホゼル部付きサイド部５が溶接により一体化されることによりゴルフクラブヘッドとされる。ホゼル部６はソール部４にまで達するように設けられてもよく、ソール部４にまで達しないように設けられてもよい。溶接後は、必要に応じ各種の研磨、塗装等の仕上げ処理を施して製品ゴルフクラブヘッドとされる。
【００１８】
このゴルフクラブヘッドを構成する各部分はチタン又はチタン合金よりなる。クラウン部３の縦弾性率は他の部分即ちフェース部２、ソール部４、サイド部５及びホゼル部６のいずれの縦弾性率よりも低いものとなっている。
【００１９】
このようにクラウン部３の縦弾性率を低くしているため、インパクト時のボールの打ち出し角度が高い。そのため、ヘッドスピードが遅いゴルファーが使用しても、大きな飛距離を得ることが可能である。
【００２０】
なお、クラウン部とソール部との縦弾性率の差が１０００ｋｇｆ／ｍｍ２（９．８×１０９Ｐａ）以上とりわけ１５００ｋｇｆ／ｍｍ２（１４．７×１０９Ｐａ）以上あると、クラウン部がより撓み易くなり、より大きな飛距離を得ることが可能となる。なお、クラウン部の縦弾性率とソール部の縦弾性率との差は、過大であると打出し角は高くなるが、打球時のボールの反発力が低下し、飛距離が減少するため、通常は３０００ｋｇｆ／ｍｍ２（２９．４×１０９Ｐａ）以下とりわけ２６００ｋｇｆ／ｍｍ２（２４．５×１０９Ｐａ）以下であることが好ましい。
【００２１】
この実施の形態では、サイド部５はトウ側からバック側及びヒール側まで一連一体となっているが、２個又は３個以上の小部分に分割されていてもよい。また、この実施の形態では、サイド部５とホゼル部６とが一体となっているが、別々に成形されてもよい。さらに、この実施の形態では、ソール部４がサイド部５と別体となっているが、ソール部４とサイド部５とを一体に成形してもよい。
【００２２】
フェース部２及びクラウン部３はそれぞれ他の部分と別々に成形されるのが好ましい。
【００２３】
この成形方法について次に説明する。フェース部２及びクラウン部３についてはチタン合金の板材をプレス成形するのが好ましい。
【００２４】
フェース部は、圧延加工（好ましい圧延率は１０〜４０％、特に１５〜３０％）したチタン合金であってもよい。
【００２５】
クラウン部を構成する圧延されたチタン合金は、その圧延方向がフェース面に対して９０°±１０°の向きとされることが好ましい。
【００２６】
この圧延加工とは、２個または複数個のロールよりなる圧延機を回転させ金属の可鍛性を利用して常温または高温でロールの間に金属を通過させる加工である。
【００２７】
圧延加工により、チタン合金材料の厚さを微妙に調整できる。更に、例えば引っ張り強度の向上等、機械的性質も改善できる。
【００２８】
縦弾性率の低いチタン合金を用いたクラウン部の肉厚をサイド部やソール部に比べ薄くすると、更に撓みやすくなりボールが高く上がり易くなる。また、クラウン部の肉厚がサイド部やソール部と同等の厚さとなるように圧延加工した場合にも、クラウン部は、縦弾性係数が低く撓みやすくなると共に、引っ張り強度等機械的性質が改善され、繰り返し変形にも強くなる。
【００２９】
また、一般に圧延材は圧延方向によって機械的性質が異なるため、クラウン部の撓みに最も強くなるように方向を合わせること、即ち、圧延方向がフェース面に対し略垂直に、具体的には９０°±１０°となるようにすることが好ましい。なお、圧延は複数回行われてもよく、この場合、各圧延方向を異ならせてもよい。
【００３０】
チタン合金の圧延率は、好ましくは１０％〜４０％、特に好ましくは１５〜３０％である。この圧延率であれば、チタン合金の機械的性質が向上し、引っ張り強度などが向上すると共に、β型チタニウム合金の場合は、縦弾性率が高くなる。なお、圧延率が１０％よりも低いと圧延の効果が不十分となる。
【００３１】
サイド部５については、これを単独で成形するときにはプレス成形によって成形するか又は鋳造によって成形するのが好ましい。サイド部５とホゼル部６とを一体に成形する場合には、鋳造によるのが好ましい。ホゼル部６を単独で成形するときには、鋳造によってもよく、パイプ状の押出成形材に切削加工してもよく、棒状の押出成形材に穿孔等の切削加工を施してもよい。
【００３２】
ソール部４は、これを単独で成形するときには、鋳造又はプレス成形を採用することができるが、高縦弾性率とするためには鋳造によるのが好ましい。このソール部４は、サイド部５、あるいはサイド部５及びホゼル部６と共に一体に鋳造又は鍛造により成形されてもよい。ソール部４、サイド部５及びホゼル部６を一体に鋳造する場合には、複雑な形状の部分であっても容易に精密に成形することができる。
【００３３】
なお、鋳造若しくは鍛造でソール部及びサイド部を一体で成形する場合には、部分的に肉厚を異なる成形体を容易に製造することができる。例えばソール部を厚くしたり、ソール部にリブを設けたりした成形体を容易に製造することができる。
【００３４】
本発明では、少なくともソール部４及びサイド部５をプレス成形で製作してもよい。ソール部、サイド部等を金属製の板材のプレス成形により製作することにより、それぞれの部分の厚みを変えたり、異なる縦弾性率の材料を組み合わせることができる。
【００３５】
別体に成形されたそれぞれの部分を接合するには、溶接するのが好ましい。
【００３６】
このゴルフクラブヘッドを構成する金属材料について次に説明する。フェース部２、クラウン部３、ソール部４及びサイド部５はチタン合金製とされることが好ましく、ホゼル部６は純チタン又はチタン合金製とされることが好ましい。サイド部５とホゼル部６とを一体に鋳造するときには、当然ながら、両者は同一材料よりなる。
【００３７】
クラウン部３のチタン合金としては、縦弾性率が１０５００ｋｇｆ／ｍｍ２（１０２．９×１０９Ｐａ）以下のβ型チタン合金が好ましく、例えばＴｉ−１５Ｖ−３Ｃｒ−３Ｓｎ−３Ａｌ、Ｔｉ−１３Ｖ−１１Ｃｒ−３Ａｌ、Ｔｉ−１５Ｍｏ−５Ｚｒ、Ｔｉ−１５Ｍｏ−５Ｚｒ−３Ａｌ、Ｔｉ−３Ａｌ−８Ｖ−６Ｃｒ−４Ｍｏ−４Ｚｒ、Ｔｉ−２２Ｖ−４Ａｌが例示される。
【００３８】
フェース部２としては前述したβ型チタン合金や後述するα−β型チタン合金のどちらでも良い。
【００３９】
ソール部４としては、縦弾性率が１１０００ｋｇｆ／ｍｍ２（１０７．８×１０９Ｐａ）以上のα−β型チタン合金のＴｉ−６Ａｌ−４Ｖ、Ｔｉ−６Ａｌ−６Ｖ−２Ｓｎ、ほぼα型（ｎｅａｒα）のチタン合金のＴｉ−８Ａｌ−１Ｍｏ−１Ｖが例示されるが、縦弾性率がこの範囲であるように熱処理されたβ型チタン合金のＴｉ−３Ａｌ−８Ｖ−６Ｃｒ−４Ｍｏ−４Ｚｒ、Ｔｉ−２２Ｖ−４Ａｌも用いることができる。
【００４０】
サイド部５としては、上記のクラウン部のチタン合金及びソール部のチタン合金が好適である。
【００４１】
ホゼル部の構成材料としては、純チタン又はα−β型チタン合金のＴｉ−３Ａｌ−２Ｖや、これにさらにイオウ及び希土類元素を加えて切削性を改善したチタン合金が例示される。
【００４２】
一般に、β型チタン合金は熱処理形態の相違により縦弾性率が変化する。次の表１に各種のチタン合金及び純チタンの処理形態と縦弾性率並びに当該チタン又はチタン合金の好ましい使用部を示す。
【００４３】
【表１】
0004438845.tif 000002
【００４４】
なお、β型チタン合金の熱処理において、クラウン部に使用する材料について時効硬化処理を行わない様にするため、弾性率が低く抑えられる。つまり、他のヘッド本体は、例えば同じβ型のチタン合金を使用して、先に時効硬化をしておき、その後クラウン部に時効硬化をしていないβ型のチタン合金を溶接する。このクラウン部に溶接するβ型チタン合金は焼き鈍し処理若しくは溶体化処理されていることが好ましい。クラウン部同様にサイド部もβ型チタン合金を使用して時効処理した状態で使用しても良い。
【００４５】
ゴルフクラブヘッドの各部の好ましい寸法について次に説明する。
【００４６】
クラウン部３の肉厚は、撓み易くするために、１．２ｍｍ以下特に１．０ｍｍ以下であることが好ましい。なお、強度を確保するために、クラウン部３の肉厚は０．５ｍｍ以上特に０．７ｍｍ以上であることが好ましい。このクラウン部３は、直接にボールが当る訳ではないので、フェース部２の半分以下の厚みで足りる。
【００４７】
また、圧延や鋳造によってクラウン部の肉厚を部分的に薄くした場合には、更にクラウン部の撓みを大きくすることができる。
【００４８】
ホゼル部については、必要な強度を確保できる範囲で肉厚が小さい方が好ましい。特に、ゴルフクラブヘッドの内部に配置されるホゼル部分の厚みを薄くすると、余分な重量を削減でき、フェース面の中心近くに重心点を位置させるように設計し易くなるので、好ましい。
【００４９】
本発明を適用するのに特に効果的なゴルフクラブヘッドは、クラウン部が撓み易い大型ゴルフクラブヘッドであり、具体的にはヘッド体積が２５０ｃｃ以上好ましくは、３００ｃｃ以上、より好ましくは３５０ｃｃ以上のゴルフクラブヘッドである。ただし、一般にゴルフクラブヘッドは、体積が大きくなるとそれに伴ってゴルフクラブヘッドの重量が増加する。この重量が過度に大きくなると、ゴルフクラブをスムーズに振ることが難しくなる。そのため、この重量の制約の点から、ヘッド体積は６００ｃｃ程度が限度と考えられる。本発明は、ロフト角が７°〜１５°のドライバーヘッドに適用するのに好ましい。
【００５０】
このゴルフクラブヘッドのフェースの高さが高い方が、フェース面の上方にボールが当たったときにロフト角が大きくなるので好ましい。具体的には、フェース最大高さは４５ｍｍ以上、特に５０ｍｍ以上、とりわけ５３ｍｍ以上が好ましい。ただし、フェースの高さが１００ｍｍ以上もあると、スイング時のフェース面の風圧抵抗が大きくなり過ぎ、好ましくない。
【００５１】
ドライバーヘッドとして使用する場合、クラブ長さは通常４３インチ〜５０インチ程度であるので、スイングバランスを考えると、１６５〜２０５ｇ程度のヘッド重量が好ましい。重すぎると、スイングバランスが重くなり、一般ゴルファーが振りきれなくなり、ヘッド重量が軽すぎると、ボールの反発が悪くなるおそれがある。
【００５２】
本発明においては、フェース部及びサイド部に比べ、クラウン部に縦弾性率の最も低い金属材料を用い、ソール部に最も縦弾性率の高い金属材料を用いてもよい。このように、縦弾性率の違う材料を組み合わせることにより、ソール部の打球時の変形を抑え、クラウン部をより撓ませることができる。
【００５３】
この態様の一例としては、フェース部、サイド部及びソール部等をＴｉ−２２Ｖ−４Ａｌの溶接により成形した後、熱処理をし、その後に、熱処理をしていないＴｉ−２２Ｖ−４Ａｌよりなるクラウン部を溶接して製作したゴルフクラブヘッドが挙げられる。
【００５４】
本発明においては、ソール部の肉厚をクラウン部及びサイド部に比べ厚くしてもよい。具体的には、フェース部に高強度なＴｉ−１５Ｍｏ−５Ｚｒ−３Ｓｎを用い、２．５ｍｍ板材をプレス成形して作成する。クラウン部にはＴｉ−１３Ｖ−１１Ｃｒ−３Ａｌを使用し、１．０ｍｍの板材をプレス成形して作成する。サイド部及びソール部（ホゼル部を含む）は、Ｔｉ−６Ａｌ−４Ｖのチタニウム合金を用い鋳造にて成形し、ソール部の厚さを２．５ｍｍ、サイド部の厚みを１．６ｍｍとする。これらを溶接により中空のゴルフクラブヘッドとする。
【００５５】
本発明においては、少なくともソール部を鋳造若しくは鍛造で製作し、且つフェース側からバック側に向かってリブを形成してもよい。この構成のゴルフクラブヘッドは、ソール部の変形が小さいものとなる。
【００５６】
本発明においては、少なくともソール部をプレス成形により製作し、且つフェース側からバック側に向かってリブを成形してもよい。この構成のゴルフクラブヘッドは、ソール部の変形が小さいものとなる。
【００５７】
本発明においては、少なくともソール部をプレス成形により製作し、且つフェース側からバック側に向かって屈曲部を連続して設けてもよい。このように構成した場合には、ソール部の変形を抑えることができる。
【実施例】
【００５８】
［実施例１］
ホゼル部６がサイド部５から分離されたこと以外は図１に示す通りの形状の各部分を製造し、これらを溶接により接合して体積２８５ｃｃのドライバー用ゴルフクラブヘッドを製造した。フェース部２、クラウン部３、ソール部４及びサイド部５はいずれもチタン合金板のプレス成形により製造し、ホゼル部６はチタン合金の棒状体を穿孔して製作した。
【００５９】
なお、各部分の肉厚は次の通りである。  
フェース部：２．８  ｍｍ（均一）
クラウン部：１．０  ｍｍ（均一）
ソール部  ：１．１５ｍｍ（均一）
サイド部  ：１．１５ｍｍ（均一）
【００６０】
各部分の材料とその縦弾性率を表２に示す。表２の通り、フェース部には、反発性能の良い冷間圧延加工を施したＴｉ−１５Ｖ−３Ｃｒ−３Ｓｎ−３Ａｌを用い、他の部材について、それぞれ弾性率の異なるチタン合金を用いてゴルフクラブヘッドを作成した。最も弾性率の高い材料を、Ｔｉ−２２Ｖ−４Ａｌの熱処理材とし、中間の弾性率の材料をＴｉ−１５Ｖ−３Ｃｒ−３Ｓｎ−３Ａｌとし、最も低弾性率のチタン合金として、Ｔｉ−２２Ｖ−４Ａｌの熱処理をしていない材料を使用した。クラウン部以外を溶接により接合した後、熱処理し、その後、Ｔｉ−２２Ｖ−４Ａｌ（非熱処理材）よりなるクラウン部を溶接してゴルフクラブヘッドとした。
【００６１】
Ｔｉ−２２Ｖ−４Ａｌの非熱処理材は、プレス成形したままの状態のものであり、低弾性である。フェース面は、直接ボールが当たるので、熱処理を行い、溶体化、時効処理等が必要であるが、クラウン部はボールが直接当たらないので、熱処理を行う必要がない。なお、比較例のゴルフクラブヘッドについては、ヘッド成形後熱処理を行った。
【００６２】
このゴルフクラブヘッドに４５インチ（１１４ｃｍ）のカーボンシャフトを装着してゴルフクラブを製作した。このゴルフクラブヘッドのスイングロボット（ヘッドスピード４３ｍ／ｓｅｃ）での試打評価結果を表３に示す。また、スイングロボット（ヘッドスピード３９ｍ／ｓｅｃ）での試打評価結果を表４に示し、人による試打評価結果を表５に示す。
【００６３】
［比較例１］
クラウン部、ソール部及びサイド部をすべてフェース部を同じチタン合金としたこと以外は実施例１と同様にしてゴルフクラブを製作し、同様にして評価を行った。結果を表３に示す。
【００６４】
［比較例２〜５及び実施例２］
クラウン部、ソール部及びサイド部の構成材料を表２の通りとした他は実施例１と同様にしてゴルフクラブを製作し、同様にして評価を行った。結果を表３に示す。
【００６５】
【表２】
0004438845.tif 000003
【００６６】
【表３】
0004438845.tif 000004
【００６７】
【表４】
0004438845.tif 000005
【００６８】
【表５】
0004438845.tif 000006
【００６９】
表３〜５の通り、クラウン部、ソール部及びサイド部をすべて同一種類のチタン合金としたゴルフクラブヘッド（比較例１）に比べ、実施例１〜３は、０．４〜０．５°ほど打ち出し角が高い。また、クラウン部に弾性率の高い材料を用いたゴルフクラブヘッド（比較例２）に比べ、実施例１、２は０．９〜１．０°打ち出し角が高い。クラウン部とソール部との縦弾性率の差が５００ｋｇｆ／ｍｍ２である比較例３についても同様の傾向が認められる。クラウン部とソール部との縦弾性率の差が３０００ｋｇｆ／ｍｍ２よりも大きい比較例４では、打出し角は高いが、飛距離が減少した。
【００７０】
人による試打では、実施例１，２は、バックスピン量が少なく、比較例１〜４と比べ、飛距離により大きな差異が生じた。
【００７１】
今回の評価では、クラウン部の肉厚を１．０ｍｍとしたが、もっと薄肉にすることにより打ち出し角度はさらに高くなり、また、より低弾性のチタン合金例えば、Ｔｉ−１５Ｍｏ−５ＺｒやＴｉ−１５Ｍｏ−５Ｚｒ−３Ａｌを用いることによっても打ち出し角度が高くなることが認められた。
【００７２】
本試験終了後、クラウン部について入念に探傷したが、亀裂や永久変形は全く見られなかった。
【図面の簡単な説明】
【００７３】
【図１】実施の形態に係るゴルフクラブヘッドの分解斜視図である。
【図２】従来のゴルフクラブヘッドの斜視図である。
【符号の説明】
【００７４】
１  ゴルフクラブヘッド
２  フェース部
３  クラウン部
４  ソール部
５  サイド部
６  ホゼル部
【図１】
0004438845.tif 000007
【図２】
0004438845.tif 000008